(57)【要約】 【課題】  高温オフセットを防止して非オフセット域を充分に確保できるとともに流動性に優れるトナーを高い歩留で得られるトナーの製造方法を提供する。【解決手段】  結着樹脂２２および着色剤と、結着樹脂２２よりも大きい重量平均分子量を有する高分子粒子２３とを、結着樹脂２２の軟化点より高く高分子粒子２３の軟化点よりも低い温度で溶融混練し、得られる溶融混練物２１を超臨界流体または亜臨界流体中に投入して加熱しながら攪拌し、その後超臨界流体または亜臨界流体の圧力を減少させてトナーを製造することにより、非オフセット域が広く、形状が球形で流動性に優れ、粒径分布の狭いトナーを高い歩留で製造することができる。【選択図】      図２
2007047691.tif 000002
【特許請求の範囲】
【請求項１】
結着樹脂および着色剤を含むトナーの製造方法において、
少なくとも結着樹脂および着色剤と、結着樹脂の重量平均分子量よりも大きい重量平均分子量を有する高分子粒子とを、結着樹脂の軟化点より高い温度であって、高分子粒子の軟化点よりも低い温度で溶融混練する溶融混練工程と、
溶融混練工程で得られる溶融混練物を、超臨界流体または亜臨界流体中に投入し、加熱しながら攪拌する加熱攪拌工程と、
超臨界流体または亜臨界流体の圧力を減少させる減圧工程とを含むことを特徴とするトナーの製造方法。
【請求項２】
高分子粒子は、
体積平均粒径が０．０５μｍ以上０．５μｍ以下であることを特徴とする請求項１記載のトナーの製造方法。
【請求項３】
高分子粒子は、
ポリエステル樹脂またはスチレン−アクリル樹脂であることを特徴とする請求項１または２記載のトナーの製造方法。
【請求項４】
請求項１〜３のいずれか１つに記載のトナーの製造方法によって製造されることを特徴とするトナー。
【発明の詳細な説明】
【技術分野】
【０００１】
本発明は、トナーおよびその製造方法に関する。
【背景技術】
【０００２】
現像剤を用いる画像形成方法には、カールソンプロセスの応用による電子写真方式が広く用いられている。カールソンプロセスを採用した画像形成は、帯電工程、露光工程、現像工程、転写工程、定着工程、クリーニング工程、除電工程などによって行なわれる。帯電工程では、感光体の表面を均一に帯電する。露光工程では、帯電した感光体を露光して感光体の表面に静電荷像を形成する。現像工程では、感光体表面に形成された静電荷像にトナーなどの現像剤を付着させることにより可視像を形成する。転写工程では、トナーと逆極性の電荷を記録材に与えることによりトナー像を記録材に転写させる。定着工程では、加熱および加圧などによって記録材に転写された可視像を定着する。クリーニング工程では、記録材に転写されずに感光体の表面に残ったトナーを回収する。除電工程では、感光体を除電する。以上の工程によって、電子写真プロセスを利用した画像形成装置は記録材上に所望の画像を形成する。
【０００３】
現像工程で用いられるトナーは、結着樹脂、着色剤、離型剤などを含有する組成物である。結着樹脂は、それ自身では成型できないカーボンなどの着色剤、ワックスなどの離型剤を分散させ、成型するための樹脂である。着色剤は、有機顔料、染料などの色材である。離型剤は、定着工程において加熱ローラなどの定着器と、表面上に転写トナー像が付着している記録紙とが接触する際のオフセット防止剤として用いられる。
【０００４】
近年、電子写真方式の画像形成においては、画像形成処理速度の高速化、すなわち１枚の記録紙に画像を記録するために要する処理時間の短縮化に伴い、定着工程における加熱ローラと記録紙との接触時間が短くなっている。このため、短い接触時間で記録紙にトナー像を定着させることを目的として定着工程における加熱ローラからの加熱温度が高く設定され、加熱ローラにトナー像の一部が付着する高温オフセットが発生するという問題が生じる。
【０００５】
そこで、このような高温オフセットを防止できるトナーが提案されている（たとえば、特許文献１および２参照）。特許文献１に開示されるトナーは、分子量分布の極大値が３×１０３〜５×１０４の範囲にある低分子量重合体成分と、分子量分布の極大値が３×１０５〜５×１０６の範囲にある高分子量重合体成分とを含むビニル系共重合体を結着樹脂として用いるものである。特許文献１に開示されるトナーによれば、トナーの弾性を高めて耐久性と耐融着性とを向上させる高分子量重合体成分が用いられるので、高温オフセットの発生を防止することができるとされる。
【０００６】
特許文献２に開示されるトナーは、２種類のワックスが離型剤として使用され、該２種類のワックスが一体となってトナー中に分散して存在する。特許文献２に開示されるトナーによれば、トナー中に含有されるワックスの量を比較的多くすることができ、また第１ワックスの軟化点および第２ワックスの軟化点と、混練温度との関係を好適に設定することによって、トナーの耐オフセット性を向上させることができるとされる。
【０００７】
ところで、特許文献１および２に開示されるトナーの製造方法では、結着樹脂、着色剤などを溶融混練した後、冷却により固化させ、機械的に粉砕分級する溶融混練粉砕法によるものが提案されている。このような溶融混練粉砕法によるトナーの製造方法においては、機械的に粉砕を行なうことによって得られるトナー粒子の形状が不定形となり、トナーを収容する容器内でのトナーの流動性が悪化するので、トナーの帯電性能が低下するという問題がある。
【０００８】
そこで、トナーに流動性を付与するために、結着樹脂と着色剤とを含む母体トナー粒子表面に、無機微粒子および２種以上の有機微粒子が外添されるトナーが提案されている（たとえば、特許文献３参照）。特許文献３に開示されるトナーによれば、トナーの流動性を確保する無機微粒子と、無機微粒子が母体トナー粒子に埋没されるのを防止する第１の有機微粒子と、トナーの摩擦帯電を迅速に行なうための第２の有機微粒子とが母体トナー粒子表面に外添されるので、流動性が低下することなく、長期にわたって良好な帯電性を有するトナーを得ることができる。
【０００９】
しかしながら、特許文献３に開示されるトナーは、母体トナー粒子が溶融混練粉砕法により製造される。溶融混練粉砕法においては、母体トナー粒子が予め定める粒径となるように粉砕工程後に分級を行なう必要があり、所望の粒径を有していない母体トナー粒子が廃棄されるので、歩留が悪いという問題がある。
【００１０】
そこで、流動性を有するとともに歩留が向上されるトナーの製造方法として、超臨界流体または亜臨界流体を用いてトナー粒子を作製する方法が提案されている。超臨界流体または亜臨界流体（以下、特に断らない限り亜臨界流体の状態も超臨界流体に含めて表記する）は、一般的に物を溶解する力が非常に大きく、温度および圧力の変化により、物質の溶解力を大幅に変化させることができる性質を有する。したがって超臨界流体は、反応溶媒および抽出溶媒として用いる際に非常に優れた溶媒であり、また環境負荷が小さい。近年では、超臨界流体は物質の分離、抽出、精製などの分野で盛んに研究がされている。超臨界流体を用いる例としては、たとえば、コーヒーにおけるカフェインの抽出、廃棄物の分離および抽出、微粒子の製造などが挙げられる。このような超臨界法では、トナーの原料成分を予め溶融混練して得られた溶融混練物を超臨界流体中に投入して加熱しながら攪拌し、その後超臨界流体の圧力を減少させることによりトナーを造粒する。
【００１１】
しかしながら、特許文献１に開示されるようなトナーの原料成分の溶融混練物を超臨界法によって造粒すると、高分子量重合体成分の超臨界流体中での溶解力が低分子量重合体成分の超臨界流体中での溶解力に比較して小さく、結着樹脂が超臨界流体中に均一に分散することが困難となる。このため、結着樹脂が超臨界流体中に凝集してしまい、トナーを造粒することができない。
【００１２】
また同様に特許文献２に開示されるようなトナーの原料成分の溶融混練物を超臨界法によって造粒する場合、溶融混練物を超臨界流体中に投入すると、溶融混練物中に含有されるワックスの量が比較的多くなるとともにワックスの軟化点が一般的に結着樹脂の軟化点よりも低いことに起因して、ワックスが溶融混練物中から超臨界流体中に流出してしまう。このため、得られるトナーのワックス含有量が溶融混練物に添加されるワックスの量よりも少なくなり、定着工程における加熱ローラとトナーとの離型性が充分に発揮されず、高温オフセットを防止することができなくなる。溶融混練物中に添加するワックスの量を多くすると、溶融混練時において結着樹脂よりも溶融しやすいワックスが結着樹脂よりも先に溶融し、混練機の加熱ロール表面を覆ってしまう。その結果ワックスの離型性が加熱ロール表面に作用し、結着樹脂が加熱ロールに巻きつかず加熱ロールから充分な熱を得ることができずに溶融しないままロールから剥離し、ロールの下方に落下して混練され得ないという問題がある。
【００１３】
したがって、高温オフセットを防止して非オフセット域を充分に確保できるとともに流動性に優れるトナーを、歩留を低下させることなく製造する方法が希求されている。
【００１４】
【特許文献１】特開平９−１８５１８２号公報
【特許文献２】特開２００３−４３７２９号公報
【特許文献３】特開２００４−１０２０２８号公報
【発明の開示】
【発明が解決しようとする課題】
【００１５】
本発明の目的は、高温オフセットを防止して非オフセット域を充分に確保できるとともに流動性に優れるトナーおよび該トナーを高い歩留で得られるトナーの製造方法を提供することである。
【課題を解決するための手段】
【００１６】
本発明は、結着樹脂および着色剤を含むトナーの製造方法において、
少なくとも結着樹脂および着色剤と、結着樹脂の重量平均分子量よりも大きい重量平均分子量を有する高分子粒子とを、結着樹脂の軟化点より高い温度であって、高分子粒子の軟化点よりも低い温度で溶融混練する溶融混練工程と、
溶融混練工程で得られる溶融混練物を、超臨界流体または亜臨界流体中に投入し、加熱しながら攪拌する加熱攪拌工程と、
超臨界流体または亜臨界流体の圧力を減少させる減圧工程とを含むことを特徴とするトナーの製造方法である。
【００１７】
また本発明は、高分子粒子は、
体積平均粒径が０．０５μｍ以上０．５μｍ以下であることを特徴とする。
【００１８】
また本発明は、高分子粒子は、
ポリエステル樹脂またはスチレン−アクリル樹脂であることを特徴とする。
【００１９】
また本発明は、前記のいずれか１つに記載のトナーの製造方法によって製造されることを特徴とするトナーである。
【発明の効果】
【００２０】
本発明によれば、少なくとも結着樹脂および着色剤と、結着樹脂の重量平均分子量よりも大きい重量平均分子量を有する高分子粒子とを、結着樹脂の軟化点より高い温度であって、高分子粒子の軟化点よりも低い温度で溶融混練し、溶融混練で得られる溶融混練物を、超臨界流体または亜臨界流体中に投入して加熱しながら攪拌し、超臨界流体または亜臨界流体の圧力を減少させることによってトナーを製造する。このようなトナーの製造方法では、結着樹脂の軟化点より高い温度であって、高分子粒子の軟化点よりも低い温度で溶融混練することによって溶融混練物中に高分子粒子を均一に分散させることができ、超臨界流体または亜臨界流体中でのトナーの造粒が可能となるので、形状が球形で流動性に優れ、粒径分布の狭いトナーを高い歩留で製造することができる。また、結着樹脂よりも重量平均分子量が大きく軟化点が高い高分子粒子をトナー中に分散させることができるので、定着工程において発生する加熱ローラにトナー像の一部が付着する高温オフセットを防止することができる。
【００２１】
また本発明によれば、高分子粒子は体積平均粒径が０．０５μｍ以上０．５μｍ以下であるので、トナー中に高分子粒子を均一に分散させることができ、高温オフセット防止効果をさらに高めることができる。
【００２２】
また本発明によれば、高分子粒子はポリエステル樹脂またはスチレン−アクリル樹脂である。このような樹脂は、軽量で高い強度を有し、さらに透明性も高く、安価であるなど多くの利点があるので好ましい。
【００２３】
また本発明によれば、前記記載のトナーの製造方法によって製造されるトナーは、高温オフセットを防止して非オフセット域を充分に確保できるとともに流動性に優れるので、良好な画像濃度および画質の画像を形成することができる。
【発明を実施するための最良の形態】
【００２４】
本発明のトナーの製造方法は、少なくとも結着樹脂および着色剤と、結着樹脂の重量平均分子量よりも大きい重量平均分子量を有する高分子粒子とを、結着樹脂の軟化点より高い温度であって、高分子粒子の軟化点よりも低い温度で溶融混練する溶融混練工程と、溶融混練工程で得られる溶融混練物を、超臨界流体または亜臨界流体（以下、特に断らない限り亜臨界流体の状態も超臨界流体に含めて表記する）中に投入し、加熱しながら攪拌する加熱攪拌工程と、超臨界流体の圧力を減少させる減圧工程とを含むことを特徴とする。
【００２５】
溶融混練工程では、少なくとも結着樹脂および着色剤と、結着樹脂の重量平均分子量よりも大きい重量平均分子量を有する高分子粒子と、好ましくはワックス、帯電制御剤などとを溶融混練し、結着樹脂中に結着樹脂以外の物質を分散させる。
【００２６】
結着樹脂としては、熱可塑性で超臨界流体に不溶であれば特に限定されることなく、たとえば、軽量で高い強度を有し、さらに透明性も高く、安価であるなど多くの利点を有するポリエステル樹脂、スチレン−アクリル樹脂などが好ましく用いられる。
【００２７】
ポリエステル樹脂としては、アルコールとカルボン酸類との重縮合反応によって得られるものが挙げられる。アルコールとしては、たとえば、ポリエチレングリコール、ジエチレングリコール、トリエチレングリコール、１，２−プロピレングリコール、１，４−プロピレングリコール、ネオペンチルグリコール、１，４−ブタンジオール、１，４−ビス（ヒドロキシメチル）シクロヘキサンなどのアルキレンジオール類、ビスフェノールＡ、水素添加ビスフェノールＡ、ポリオキシエチレンビスフェノールＡ、ポリオキシプロピレンビスフェノールＡなどのエーテル化ビスフェノールおよびこれらの飽和または不飽和炭化水素（炭素数３〜２２）誘導体などのジオール、ソルビトール、１，２，３，６−ヘキサンテトラオール、１，４−ソルビタン、ペンタエリスリトール、ジペンタエリスリトール、トリペンタエリスリトール、ショ糖、１，２，４−ブタントリオール、１，２，５−ペンタントリオール、グリセロール、２−メチルプロパントリオール、２−メチル−１，２，４−ブタントリオール、トリメチロールエタン、トリメチロールプロパン、１，３，５−トリヒドロキシメチルベンゼンなどの三価以上のポリオールなどが挙げられる。これらはそれぞれ１種を単独で使用できまたは２種以上を併用できる。
【００２８】
また、カルボン酸類としては、たとえば、パルチミン酸、ステアリン酸、オレイン酸などのモノカルボン酸類、マレイン酸、フマル酸、メサコン酸、シトラコン酸、テレフタル酸、シクロヘキサンジカルボン酸、コハク酸、アジピン酸、セバチン酸、マロン酸などのジカルボン酸類、１，２，４−ベンゼントリカルボン酸、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、テトラ（メチレンカルボキシル）メタンなどの３価以上のポリカルボン酸類などのカルボン酸ならびにこれらのカルボン酸の飽和または不飽和炭化水素（炭素数３〜２２）誘導体および酸無水物などが挙げられる。これらはそれぞれ１種を単独で使用できまたは２種以上を併用できる。
【００２９】
スチレン−アクリル樹脂としては、たとえば、スチレン−アクリル酸メチル共重合体、スチレン−アクリル酸エチル共重合体、スチレン−アクリル酸ブチル共重合体、スチレン−メタクリル酸メチル共重合体、スチレン−メタクリル酸エチル共重合体、スチレン−メタクリル酸ブチル共重合体、スチレン−アクリロニトリル共重合体などが挙げられる。
【００３０】
結着樹脂の重量平均分子量は、トナーが使用される画像形成装置がモノクロ機であるかカラー機であるか、また、低速機であるか高速機であるかなどにもよるけれども、重量平均で１０，０００以上６０，０００以下であることが好ましい。また結着樹脂の軟化点は、トナーが使用される画像形成装置にもよるけれども、１００℃以上１７０℃以下であることが好ましい。
【００３１】
着色剤としては、公知の無機または有機の顔料が使用可能であり、たとえば、カーボンブラック、アニリンブラック、アセチレンブラック、ナフトールイエロー、ハンザイエロー、ローダミンレーキ、アリザリンレーキ、ベンガラ、フタロシアニンブルー、インダスレンブルーなどが挙げられる。着色剤の配合量は、特に限定されないけれども、結着樹脂１００重量部に対して通常１〜２０重量部、好ましくは３〜１０重量部である。
【００３２】
高分子粒子としては、結着樹脂の重量平均分子量よりも大きい重量平均分子量を有するものを用いる。高分子粒子の重量平均分子量は、トナーが使用される画像形成装置にもよるけれども、１０，０００以上６０，０００以下であることが好ましい。すなわち、結着樹脂と高分子粒子とは、１０，０００〜６０，０００の範囲から高分子粒子の重量平均分子量が結着樹脂の重量平均分子量よりも大きくなるように、適宜選択されることが好ましい。
【００３３】
また高分子粒子は、軟化点が結着樹脂の軟化点よりも高いものを用いる。高分子粒子の軟化点は、トナーが使用される画像形成装置にもよるけれども、１２０℃以上２００℃以下であることが好ましい。高分子粒子の軟化点と結着樹脂の軟化点との差は、２０℃以上であることが好ましい。
【００３４】
このような高分子粒子としては、たとえば、上記のようなポリエステル樹脂、スチレン−アクリル樹脂などを用いることができる。高分子粒子は、結着樹脂と同じ種類の樹脂が用いられてもよく、違う種類の樹脂が用いられてもよい。
【００３５】
また、高分子粒子の体積平均粒径は、造粒するトナーの体積平均粒径よりも充分に小さいことが必要である。高分子粒子の体積平均粒径は、たとえば、造粒するトナーの体積平均粒径が３〜８μｍであるとき、０．０５μｍ以上０．５μｍ以下であることが好ましい。トナーの粒径が上記のような範囲であるときに高分子粒子の大きさが０．０５μｍ未満であると、粒子の大きさが小さくなり過ぎて高分子粒子の取扱性が低下するとともに、溶融混練工程中に高分子粒子が凝集し、溶融混練物中での高分子粒子の分散性が低下する恐れがある。一方、高分子粒子の大きさが０．５μｍを超えると、溶融混練工程において溶融混練物中に高分子粒子を分散させた後に行なう加熱攪拌工程において、溶融混練物表面に存在する高分子粒子が溶融混練物から離脱して超臨界流体中で凝集し、最終的に得られるトナー中の高分子粒子の含有量が少なくなる恐れがある。
【００３６】
また、高分子粒子は、トナー中に５重量％以上４０重量％以下含まれることが好ましい。高分子粒子の含有量が５重量％未満であると、高温オフセットを防止する充分な効果が得られない恐れがある。高分子粒子の含有量が４０重量％を超えると、溶融混練物中での高分子粒子の分散性が低下する恐れがある。
【００３７】
上記の結着樹脂、着色剤および高分子粒子以外にも、高温オフセット防止効果を高める目的で一般的な離型剤であるワックスを用いることが好ましい。ワックスとしては、公知のものを使用でき、たとえば、汎用ワックスである低分子量ポリプロピレン、低分子量ポリウレタン、カルナバワックス、マイクロクリスタリングワックス、ホホバワックス、ライスワックス、モンタン酸ワックスなどが挙げられる。これらは単独で使用しても、あるいは２種以上を併用してもよい。
【００３８】
ワックスの配合量は特に限定されないけれども、結着樹脂１００重量部に対して２〜１０重量部であることが好ましい。ワックスが２重量部未満であると、高温オフセットが発生しやすくなり、１０重量部を超えると、感光体表面にワックスが付着するフィルミングが発生しやすくなる。
【００３９】
また、トナーには、結着樹脂、着色剤、高分子粒子、ワックスのほかに、好ましい特性を損なわない範囲で帯電制御剤などの添加剤を含有してもよい。帯電制御剤の添加によって、トナーの摩擦帯電量を好適にすることができる。帯電制御剤としては、公知のものを使用でき、たとえば、モノアゾ染料の金属錯塩、ニトロフミン酸およびその塩、サリチル酸、ナフトエ酸、ジカルボン酸のコバルト、クロム、鉄などの金属錯体アミノ化合物、第４級アンモニウム化合物、有機染料などが挙げられ、これらを単独で、もしくは２種以上を併用して使用することができる。帯電制御剤の配合量は特に限定されないけれども、結着樹脂１００重量部に対して、通常０．０５〜５重量部である。
【００４０】
以上のような結着樹脂、着色剤および高分子粒子と、必要に応じて添加されるワックス、帯電制御剤などの成分とを、溶融混練工程において溶融混練することによって、結着樹脂中に結着樹脂以外の各成分を分散させる。
【００４１】
溶融混練工程を行なう前に、結着樹脂、着色剤および高分子粒子と、必要に応じて添加されるワックス、帯電制御剤などとを含む原料を、混合装置を用いて予備的に混合してもよい。混合装置としては特に限定されるものではなく、たとえば、スーパーミキサー、ヘンシェルミキサーなどの高速攪拌型混合装置が挙げられる。混合された原料混合物は、溶融混練工程に供される。
【００４２】
溶融混練工程では、結着樹脂、着色剤および高分子粒子と、必要に応じて添加されるワックス、帯電制御剤などとを含む原料混合物を、結着樹脂の軟化点より高い温度であって、高分子粒子の軟化点よりも低い温度で溶融混練する。
【００４３】
溶融混練工程に用いられる装置としては、特に限定されるものではなく、たとえば、二軸押出機、三本ロール、ラボブラストミルなどの一般的な混練機、ＴＥＭ−１００Ｂ（東芝機械社製）、ＰＣＭ−３０、ＰＣＭ−６５／８７（以上、池貝鉄工社製）などの１軸または２軸のエクストルーダー、ニーディックス（三井鉱山社製）などのオープンロール方式の混練機などが挙げられる。これらの中でも、高分子粒子を結着樹脂中に効率よく分散させるために、結着樹脂の軟化点より高い温度であって、高分子粒子の軟化点よりも低い温度で混練が行なえるような混練温度の設定が比較的容易であるとともに、高いせん断力によって混練を行なうことができるオープンロール方式の混練機が好ましい。
【００４４】
図１は、オープンロール式混練機１における要部の構成を概略的に示す斜視図である。オープンロール式混練機１は、テーブルフィーダーなどにより定量的かつ連続的に原料混合物の供給を受けるホッパ部２と、内部にらせん状のスクリューが内蔵された原料供給部３と、原料混合物を溶融混練する加熱ロール４および冷却ロール５と、加熱ロール４の下部に設けられ、加熱ロール４の表面に付着する原料混合物の溶融混練物を加熱ロール４表面から掻き取り落下させる円形状のストリップカッターを有する溶融混練物取出部６と、落下物を捕集する回収ボックス７とを含んで構成される。
【００４５】
加熱ロール４および冷却ロール５は、それぞれのロールを支持する軸心部材である不図示の加熱ロール軸および冷却ロール軸が不図示のロール支持部に回転自在にそれぞれ支持される。加熱ロール４および冷却ロール５は、図示しない駆動手段により、その軸線回りに矢符８および矢符９の方向に互いに逆向きになるように回転駆動される。加熱ロール４および冷却ロール５の表面には、らせん状の溝が設けられているが、溝がないロールを使用する構成であってもよい。
【００４６】
加熱ロール軸および冷却ロール軸は、図示しないけれども、内部が中空状に形成される。加熱ロール軸にはオイルなどの加熱媒体を循環させることができ、冷却ロール軸には水などの冷却媒体を循環させることができる。加熱媒体は、加熱ロール４の原料混合物供給側４ａの温度を検知する不図示の温度センサからの検知結果に応じて不図示の供給制御手段により温度制御され、加熱ロール軸に供給される。このことによって、加熱ロール４を原料混合物供給側４ａと溶融混練物取出側とでの加熱温度を調整することができる。加熱ロール４と同様に冷却ロール５も冷却温度が調整される。このようにして加熱温度と冷却温度とが調整されることにより、混練温度を安定化させることができる。冷却ロール５によって充分な冷却がなされない場合、溶融混練物の温度が上昇して低粘度化し、充分なせん断力を溶融混練物に付与することが困難になる。その結果、結着樹脂中での高分子粒子、着色剤などの分散が不充分になるので、生産性の低下を招来する。
【００４７】
なお、溶融混練工程での混練温度とは溶融混練された原料混合物、すなわち溶融混練物の温度であり、オープンロール式混練機１における溶融混練物の温度は、加熱ロール４の原料混合物供給側４ａの温度と略等しい温度となる。すなわち、オープンロール式混練機１においては、加熱ロール４の原料混合物供給側４ａの温度を結着樹脂の軟化点より高い温度であって、高分子粒子の軟化点よりも低い温度とする。
【００４８】
加熱ロール４および冷却ロール５を支持する不図示のロール支持部には、加熱ロール４および冷却ロール５の駆動手段、油圧シリンダ、加熱媒体および／または冷却媒体を回転軸に供給する手段などが収容される。
【００４９】
原料供給部３から矢符１０の方向に供給される原料混合物は、加熱ロール４および冷却ロール５の回転によって、原料混合物供給側から溶融混練物排出側に移送される。その際、ロール４、５により圧縮され、加熱ロール４の表面温度によって加熱されて溶融し、さらに加熱ロール４表面に付着した状態で、ロール４、５間で急激に圧縮力、せん断力を付与されて原料混合物が均質化および分散され、均質な溶融混練物になる。原料混合物および溶融混練物の移送は、原料混合物が連続的に供給され、原料供給部３下方のロール４、５間に滞留する原料混合物が、ロール４、５の他の部分に滞留する量よりも常に多くなるため、円滑に進行する。つまり、ロール４、５間に形成されるバンク（溶融混練物滞留品）量は原料供給部３の下方周辺で最も多いので、軸方向に圧力差を生じ、これが移送の推進力となる。さらにロール４、５表面部に設けられるらせん状の溝によりスクリュー効果が発生し、これも推進力の一部になる。このようにして、ロール４、５間にて繰り返し圧縮、せん断を連続的に受けることによって、着色剤などが結着樹脂中に均一に分散した溶融混練物が加熱ロール４表面に付着した状態で形成される。
【００５０】
溶融混練物取出部６は、送給される原料混合物の溶融混練物を、矢符１１の方向、すなわち回収ボックス７側に排出する。回収ボックス７は、加熱ロール４および冷却ロール５から落下する溶融混練物を捕集する。
【００５１】
オープンロール式混練機１によれば、まず、原料混合物が、原料供給部３から加熱ロール４と冷却ロール５との間に供給される。供給された原料混合物は、加熱ロール４および冷却ロール５の回転によって、原料混合物投入側から溶融混練物排出側に移送される。その間に、原料混合物は、圧縮、せん断、溶融、均質化および分散を受け、均質な溶融混練物になる。この溶融混練物は、加熱ロール４表面から掻き取られ、溶融混練物取出部６から回収ボックス７に排出される。
【００５２】
このような溶融混練工程では、混練温度が結着樹脂の軟化点より高い温度であって、高分子粒子の軟化点よりも低い温度となるようにして溶融混練が行なわれる。このことによって、溶融混練物の粘度を好適にすることができ、充分なせん断力を溶融混練物に付与することができるので、溶融混練物中に高分子粒子を均一に分散させることができる。
【００５３】
図２は、溶融混練工程で得られる溶融混練物２１の構成を簡略化して示す模式図である。本発明のトナーの製造方法に含まれる溶融混練工程で得られる溶融混練物２１は、溶融混練物２１を構成する結着樹脂２２中に、高分子粒子２３がドメイン状で分散して存在する。溶融混練工程が終了すると、加熱攪拌工程が行なわれる。
【００５４】
加熱攪拌工程では、溶融混練工程で得られる溶融混練物を、超臨界流体または亜臨界流体中に投入し、加熱しながら攪拌する。
【００５５】
物質の温度および圧力を一定条件（臨界点）以上に設定すると、気体と液体との密度が等しい状態の流体となる。この臨界点以上の温度および圧力下での流体を、超臨界流体と呼ぶ。また、臨界点未満においても超臨界流体に近い状態の流体となる場合があり、このような流体を、亜臨界流体と呼ぶ。
【００５６】
超臨界流体または亜臨界流体中では、気体の性質と液体の性質とがともに現れる。たとえば、密度は気体の密度の数１００倍程度であって液体の密度に近く、粘度は液体の粘度の１／１０〜１／１００程度であって気体の粘度に近い。また、熱伝導度は、気体の熱伝導度の１００倍程度であって液体の熱伝導度に近いけれども、拡散係数は、液体の拡散係数の１０〜１００倍程度であって、液体の拡散係数よりも大きい。
【００５７】
超臨界流体は、一般的に物を溶解する力が非常に大きく、温度および圧力の変化により、物質の溶解力を大幅に変化させることができる性質を有している。したがって、反応溶媒および抽出溶媒として用いると、超臨界流体は非常に優れた溶媒であり、近年では、物質の分離、抽出、精製などの分野で盛んに研究がされている。超臨界流体を用いる例としては、たとえば、コーヒーにおけるカフェインの抽出、廃棄物の分離および抽出、微粒子の製造などが挙げられる。
【００５８】
超臨界流体として使用可能な物質としては、たとえば、二酸化炭素、窒素、メタン、エタン、トリフロロメタン、アンモニア、トリフロロクロロメタン、メタノール、エタノール、水などが挙げられる。
【００５９】
上記例示した物質の中でも、常温に近い臨界温度を有し、かつ無極性、不燃性、無害、安全、安価などの利点を有する二酸化炭素が特に好ましい。なお、二酸化炭素の臨界点は、温度３１．１℃、圧力７．４ＭＰａである。二酸化炭素は、比較的低温で超臨界流体となるので、加熱に要するエネルギーのコストを削減することができる。また、超臨界流体として二酸化炭素を用いると、減圧工程において容易に気体に変化するので、製造したトナー粒子を乾燥させるための乾燥工程を設ける必要がない。
【００６０】
また、加熱攪拌工程では、超臨界流体に対する溶融混練物の分散性を向上させるために、溶融混練物に含まれる結着樹脂の粘度を低下させる助溶剤（エントレーナー）を加えることが好ましい。助溶剤には、有機溶媒を使用でき、超臨界流体の種類、結着樹脂成分の種類などに応じて適宜選択される。特に、常温常圧下（２５℃、１．０１３×１０５Ｐａ）において溶融混練物に含まれる結着樹脂との相溶性を有しないものが好ましい。助溶剤が結着樹脂との相溶性を有するものであると、製造したトナー粒子を軟化させてしまい、粒子同士の融着によって粗大粒子の発生を引き起こす恐れがある。
【００６１】
助溶剤に用いられる有機溶媒の具体例としては、たとえば、メタノール、エタノール、イソプロパノール、ブタノールなどのアルコール類、メチルエチルケトン、アセトン、シクロヘキサノンなどのケトン類、ジエチルエーテル、テトラヒドロフランなどのエーテル類、トルエン、ベンゼン、シクロヘキサンなどの炭化水素類、酢酸エチル、酢酸ブチル、メチルアセテート、アルキルカルボン酸エステルなどのエステル類、クロロベンゼン、ジクロロメタンなどのハロゲン化炭化水素類などが挙げられる。これらの中で、結着樹脂の変性の抑制および環境への負荷低減の観点から低級アルコール類が好適であり、その中でも取扱が容易なエタノールが最も好適に用いられる。
【００６２】
助溶剤は、超臨界流体の臨界圧力以上に加圧して供給されるのが好ましい。また、助溶剤の添加量は、溶融混練物中の結着樹脂１重量部に対して２．０〜１０．０重量部であることが好ましい。助溶剤の添加量が２．０重量部未満であると、溶融混練物中の結着樹脂を軟化させる作用が充分に発現されない。助溶剤の添加量が１０．０重量部を超えると、溶融混練物中の結着樹脂が軟化し過ぎてトナー粒子同士の融着を引き起こす恐れがある。
【００６３】
また、本発明のトナーの製造方法においては、加熱攪拌工程で、超臨界流体中に溶融混練物を分散させるための分散剤を溶融混練物とともに投入する必要がある。このような分散剤を用いると、超臨界流体中に分散する溶融混練物の粒子表面に分散剤が付着し、粒子同士の融着を防ぐことができるので、粗大粒子が発生せず、粒径分布の狭いトナー粒子を製造することができる。このような分散剤としては、超臨界流体に可溶な高分子化合物を含むものが用いられる。
【００６４】
超臨界流体に可溶な高分子化合物としては、樹脂などが用いられ、たとえば、フッ素系脂肪族ポリマーエステルなどのフッ素系樹脂、変性ポリアクリレートなどのアクリル系樹脂、ポリエーテル変性シリコーンなどのシリコーン系樹脂、エポキシ系樹脂、変性ポリウレタンなどのウレタン系樹脂などが挙げられる。
【００６５】
分散剤の添加量としては、特に限定されないけれども、溶融混練物１００重量部に対して、上記高分子化合物が２〜１０重量部となるように調整されるのが好ましく、より好ましくは２〜５重量部である。分散剤の添加量が２重量部未満であると、溶融混練物を超臨界流体中に充分に分散させることができない。分散剤の添加量が１０重量部を超えると、溶融混練物の粒子に付着する分散剤の量が多くなり過ぎ、得られるトナー粒子の特性が所望のものと異なってしまう。
【００６６】
以上のような溶融混練物と、分散剤と、好ましくは助溶剤とを超臨界流体中に投入して、超臨界流体が気化または液化しないように加熱しながら攪拌することによって、超臨界流体中に溶融混練物の粒子を分散させる。本発明では、溶融混練工程において得られる溶融混練物中に、後述するトナーの粒径よりも充分に小さい粒径の高分子粒子が均一に分散して存在するので、高分子粒子を含む溶融混練物であっても、超臨界流体中での造粒が可能となる。超臨界流体中に溶融混練物の粒子が分散すると、次いで減圧工程に供される。
【００６７】
減圧工程では、超臨界流体の圧力を減少させて超臨界流体を気化または液化し、超臨界流体中に分散する溶融混練物の粒子、すなわちトナー粒子を、超臨界流体を構成する物質の流体と分離する。ここで、超臨界流体として二酸化炭素を用いると、減圧によって二酸化炭素が気化するので、トナー粒子と超臨界流体を構成する流体との分離を行なう工程を設ける必要がなく、減圧のみによって分離が可能になり、またトナー粒子を乾燥させる必要も生じないので好ましい。超臨界流体を構成する物質として、減圧工程で液化する物質を用いる場合、トナー粒子と超臨界流体を構成する液体との分離工程、トナー粒子の洗浄工程、乾燥工程などを必要に応じて行なう。
【００６８】
図３は、本発明のトナーの製造方法に好適に用いられるトナー粒子製造装置３１を簡略化して示す系統図である。トナー粒子製造装置３１は、温度計３２と、圧力計３３と、ヒータ３４と、攪拌手段３６と、超臨界流体４６を生成させかつ超臨界流体４６中にトナー粒子５０の原料である溶融混練物４７を分散させるための反応容器３７と、超臨界流体４６の原料ガスを反応容器３７へ供給するガスボンベ３８と、ガスボンベ３８から供給される超臨界流体４６の原料ガスを加圧するための加圧ポンプ３９と、加圧ポンプ３９から供給される加圧された原料ガスの流量を調整する原料ガス供給バルブ４０と、助溶剤４８が充填されるタンク４１と、タンク４１から供給される助溶剤４８を加圧するための加圧ポンプ４２と、加圧ポンプ４２から供給される加圧された助溶剤４８を反応容器３７へ供給する量を制御するための助溶剤供給バルブ４３と、減圧バルブ３５の開放により反応容器３７から排出される溶融混練物４７の分散物である溶融混練物粒子を流過させる管であって、途中に減圧バルブ３５が設けられる分散物供給管４４と、分散物供給管４４の外周に設けられる図示しないヒータと、分散物供給管４４に接続され、分散物から生成するトナー粒子５０を放出するための図示しないノズルと、ノズルの外周に設けられる図示しないノズルヒータと、ノズルを内包するように設けられ、ノズルから放出されるトナー粒子５０を捕集するトナー粒子捕集容器４５とを含んで構成される。
【００６９】
原料ガスはガスボンベ３８から加圧ポンプ３９に送給され、加圧ポンプ３９によって加圧された後、原料ガス供給バルブ４０を介して反応容器３７に供給される。原料ガスとしては、常温に近い臨界温度を有し、環境負荷の小さい二酸化炭素が特に好ましく用いられる。
【００７０】
タンク４１に充填される助溶剤４８は、加圧ポンプ４２に供給され、加圧ポンプ４２によって加圧された後、助溶剤供給バルブ４３を介して反応容器３７に供給される。
【００７１】
反応容器３７には、反応容器３７内の温度を測定する温度計３２、反応容器３７内の圧力を測定する圧力計３３、反応容器３７の内容物を加熱するヒータ３４および反応容器３７の内容物を攪拌する攪拌手段３６が設けられ、分散物供給管４４の一端が接続される。攪拌手段３６は、たとえば羽根状の攪拌部材およびモータで構成され、モータによって攪拌部材を回転させることによって、反応容器３７の内容物を攪拌する。
【００７２】
反応容器３７には、溶融混練物４７と、分散剤４９とのそれぞれ適量が投入される。さらに、原料ガス供給バルブ４０および助溶剤供給バルブ４３を介して、加圧された原料ガスおよび助溶剤４８の適量が供給される。このとき、減圧バルブ３５は閉じられている。反応容器３７内の温度および圧力はそれぞれ温度計３２および圧力計３３によって測定され、ヒータ３４と加圧ポンプ３９とによって調整される。適量の原料ガスおよび助溶剤４８が供給されて所望の圧力が得られると、原料ガス供給バルブ４０および助溶剤供給バルブ２３を閉じて供給を停止する。このようにして所望の温度および圧力が得られると、原料ガスから超臨界流体４６が生成され、モータによる攪拌部材の回転によって溶融混練物４７および分散剤４９が超臨界流体４６中で攪拌され、均一に分散する。このようにして、反応容器３７内に均一な分散系を形成し、この状態を一定時間保持する。
【００７３】
次いで、減圧バルブ３５を開放し、反応容器３７内の超臨界流体４６を減圧バルブ３５によって排出し、大気圧付近にまで減圧して気化させる。このとき、超臨界流体４６中に分散していた溶融混練物４７からなるトナー粒子５０が分離される。
【００７４】
減圧バルブ３５を介して反応容器３７に接続する分散物供給管４４には、減圧バルブ３５の開放と同時に減圧によって、超臨界流体４６から生成される原料ガスと、溶融混練物４７から形成され超臨界流体４６から分離したトナー粒子５０と、助溶剤４８と、分散剤４９との混合物が送給される。該混合物中の助溶剤４８は、分散物供給管４４の外周に設けられる図示しないヒータとノズルヒータとによる加熱によって大部分が気化される。分散物供給管４４内を流過した前記混合物は、図示しないノズルからトナー粒子捕集容器４５内にトナー粒子５０を含む気流として放出され、トナー粒子５０がトナー粒子捕集容器４５内に回収される。
【００７５】
なお、ノズルから放出されるトナー粒子５０に助溶剤４８が付着していても、溶融混練物４７に含まれる樹脂と非相溶な助溶剤４８を使用すれば、トナー粒子５０同士が付着せず、微細な状態のままのトナー粒子５０を得ることができる。また、トナー粒子５０に付着した助溶剤４８は余熱により気化し、除去される。分散剤４９は、トナー粒子５０に付着するけれども、極めて少量であるので、トナー粒子５０の物性への影響はほとんど生じない。
【００７６】
このようなトナー粒子製造装置３１は、上記の構成に限定されることなく、種々の変更が可能である。
【００７７】
たとえば、加圧ポンプ３９と原料ガス供給バルブ４０との間および／または加圧ポンプ４２と助溶剤供給バルブ４３との間に、図示しないヒータ、コイルなどの加熱手段を設け、加圧された原料ガスおよび／または助溶剤４８を所望の温度近くまで加熱する構成にしてもよい。また、加圧ポンプ３９，４２と反応容器３７との間に図示しない混合容器を設け、原料ガスと助溶剤とを混合し、その後に反応容器３７に供給する構成にしてもよい。
【００７８】
さらに、反応容器３７の外部に設けられるヒータ３４に代えて、図示しない恒温槽などを用いることができる。また、ノズルの出口付近に図示しない温度計を設置して出口温度を測定し、助溶剤４８の気化状況などを調べてもよい。
【００７９】
なお、このようにして製造されるトナー粒子としては、体積平均粒径が３〜８μｍであるものが好ましい。トナーの体積平均粒径が３μｍ未満であると、トナー粒径が小さくなり過ぎて感光体にトナーが安定して供給されず、画像かぶりが発生する恐れがある。また、トナーの体積平均粒径が８μｍを超えると、トナーの粒径が大きいので、高画質な画像を得ることができない。
【００８０】
本発明のトナーの製造方法によれば、溶融混練工程において結着樹脂の軟化点より高い温度であって、高分子粒子の軟化点よりも低い温度で溶融混練を行なうので、溶融混練物中に高分子粒子を均一に分散させることができる。このように高分子粒子が、トナーの粒径よりも充分に小さい粒径であり、かつ溶融混練物中に均一に分散して存在するので、超臨界流体中でのトナーの造粒が可能となる。また、加熱攪拌工程および減圧工程を含む超臨界法では、形状が球形で流動性に優れ、粒径分布の狭いトナーを高い歩留で製造することができる。このような本発明のトナーの製造方法により得られるトナーは、結着樹脂よりも重量平均分子量が大きく、かつ軟化点の高い高分子粒子がトナー中に分散して存在するので、定着工程において発生する加熱ローラにトナー像の一部が付着する高温オフセットを防止することができる。
【００８１】
さらに、上記のようにして得られるトナーに、たとえば、粉体流動性向上、摩擦帯電性向上、耐熱性および長期保存性改善、クリーニング特性改善、感光体表面磨耗特性制御などの機能を担う外添剤を混合してもよい。外添剤としては、たとえば、シリカ微粉末、酸化チタン微粉末、アルミナ微粉末などが挙げられる。外添剤の添加量としては、トナーに必要な帯電量の付与、感光体への影響、トナーの環境特性などを考慮して、トナー粒子１００重量部に対し２重量部以下が実用上好適である。
【００８２】
このようにして得られるトナーは、キャリアを用いない一成分現像剤用のトナーとして用いられてもよく、また、キャリアと混合して二成分現像剤として用いられてもよい。
【００８３】
二成分現像剤として用いる場合、キャリアとしては、公知のものを用いることができる。キャリアとしては、たとえば、鉄粉、フェライト粉、ニッケル粉、樹脂中に磁性粉を含む磁性樹脂キャリアなどの磁性を有する粉体、ガラスビーズなど、ならびにこれらの表面を樹脂などで被覆したものが挙げられる。キャリアの被覆に使用できる樹脂としては、たとえば、シリコーン樹脂、アクリル樹脂、スチレン樹脂、フッ素樹脂などが挙げられる。これらの樹脂を被覆する方法としては、公知慣用の手段を用いることができ、たとえば、噴霧法、浸透法、熱処理法などの方法が挙げられる。このようなキャリアを、ナウタミキサ、Ｖ型混合機などの混合機によって本発明のトナーと混合することによって、二成分現像剤とすることができる。
【実施例】
【００８４】
以下、本発明の実施例について説明する。実施例および比較例に使用した結着樹脂および高分子粒子の重量平均分子量および軟化点、結着樹脂のガラス転移点、高分子粒子の体積平均粒径、実施例および比較例で製造した溶融混練物からなるトナーの体積平均粒径は次のようにして測定した。
【００８５】
〈結着樹脂の重量平均分子量、高分子粒子の重量平均分子量および数平均分子量測定〉
結着樹脂の重量平均分子量、高分子粒子の重量平均分子量および数平均分子量は、ＧＰＣ（Gel Permeation Chromatography）法で測定した分子量分布の結果から得た。ＧＰＣ法による分子量測定の条件は以下の通りである。分子量校正曲線は標準ポリスチレンを用いて作成した。
装置：ＨＬＣ−ＬＣ６Ａ型：島津製作所（株）製
カラム：ＧＰＣ  ＬＦ−８０４：ＳＨＯＤＥＸ（株）製
測定温度：２５℃
試料溶液：０．２５重量％テトラヒドロフラン溶液
溶液注入量：２００μＬ
検出装置：屈折率検出器
【００８６】
〈結着樹脂および高分子粒子の軟化点測定〉
高架式フローテスターＣＦＴ−５００型（島津製作所社製）を用いて、結着樹脂および高分子粒子の軟化点を以下の条件で測定した。
ダイスの細孔の径：１ｍｍ
ダイスの細孔の長さ：１ｍｍ
荷重：２０ｋｇｆ
測定開始温度：３０℃
測定条件：昇温速度６℃／分で１．０ｇの試料が溶融流出を開始する温度Ｔｆｂを軟化点とした。
【００８７】
〈結着樹脂および高分子粒子のガラス転移点測定〉
示差走査熱量計（ＳＳＣ６２００  ＤＳＣ２２０：セイコーインスツルメンツ株式会社製）を用い、日本工業規格（ＪＩＳ）Ｋ７１２１−１９８７に準じ、試料を昇温速度毎分１０℃で加熱してＤＳＣ曲線を測定した。得られたＤＳＣ曲線のガラス転移に相当する吸熱ピークの高温側のベースラインを低温側に延長した直線と、ピークの立ち上がり部分から頂点までの曲線に対して勾配が最大になるような点で引いた接線との交点の温度をガラス転移点として求めた。
【００８８】
〈高分子粒子の体積平均粒径測定〉
高分子粒子の粒径を動的光散乱式粒径測定装置（ＬＢ−５００：堀場製作所社製）によって測定し、その値から体積平均粒径を算出した。
【００８９】
〈トナー粒子の体積平均粒径測定〉
トナー粒子の粒径をレーザー回折式粒径測定装置（ＬＡ−９２０：堀場製作所社製）によって測定し、その値から体積平均粒径を算出した。
【００９０】
また、実施例および比較例の溶融混練物の製造に用いられる高分子粒子（スチレン−アクリル樹脂）を次のようにして作製した。
【００９１】
≪高分子粒子Ａ≫
攪拌装置、温度計、窒素導入管、冷却管を備えた反応容器に、乳化剤としてドデシル硫酸ナトリウム２０重量部および脱イオン水１６８０重量部を仕込み、窒素雰囲気下で７０℃に昇温させた。この溶液中に、温度を７０℃に保持しながら、下記に示すモノマー混合液（プレエマルション）と、ペルオキソ二硫酸アンモニウム５重量部を脱イオン水６２０重量部に溶解させて得られる重合開始剤溶液５６０重量部とを同時に滴下した。モノマー混合液（プレエマルション）および重合開始剤溶液の滴下速度は、各溶液がそれぞれ９０分間かけて滴下されるように調整した。
モノマー混合液
ドデシル硫酸ナトリウム（乳化剤）                                ２０重量部
脱イオン水                                                  ２５２０重量部
スチレン                                                      ５００重量部
ｎ−ブチルアクリレート                                        ３００重量部
メチルメタクリレート                                        １０００重量部
エチレングリコールジメタクリレート                            １００重量部
【００９２】
滴下後、反応液の温度を１００℃に保持しながら３時間攪拌して反応させ、数平均分子量Ｍｎ＝８，０００、重量平均分子量Ｍｗ＝３２，０００、ガラス転移点Ｔｇ＝６０℃、軟化点＝１３０℃、体積平均粒径０．２μｍの高分子粒子Ａを得た。
【００９３】
≪高分子粒子Ｂ≫
反応時の攪拌条件を変化させること以外は高分子粒子Ａと同様にして、体積平均粒径０．７μｍの高分子粒子Ｂを得た。
【００９４】
≪高分子粒子Ｃ≫
ペルオキソ二硫酸アンモニウムを４．５重量部に、滴下後の反応温度を９０℃に変更したこと以外は高分子粒子Ａと同様にして、数平均分子量Ｍｎ＝９，５００、重量平均分子量Ｍｗ＝４７，０００、ガラス転移点Ｔｇ＝６６℃、軟化点＝１４５℃、体積平均粒径０．２μｍの高分子粒子Ｃを得た。
【００９５】
≪高分子粒子Ｄ≫
ペルオキソ二硫酸アンモニウムを６．２重量部に、滴下後の反応温度を１１５℃に変更したこと以外は高分子粒子Ａと同様にして、数平均分子量Ｍｎ＝３，８００、重量平均分子量Ｍｗ＝１８，０００、ガラス転移点Ｔｇ＝５８℃、軟化点＝１１５℃、体積平均粒径０．２μｍの高分子粒子Ｄを得た。
【００９６】
（実施例１）
結着樹脂；ポリエステル樹脂（ＤＺ−１００：大日本インキ社製）
重量平均分子量１６，０００、軟化点１０５℃、ガラス転移点６４℃
５０重量部
着色剤；銅フタロシアニン１５：３                                ２６重量部
カリックスアレン系帯電制御剤（Ｅ８９：オリエント化学（株）製）    １重量部
パラフィン系ワックス（ＨＮＰ９：日本精鑞製）                      ５重量部
高分子粒子Ａ(体積平均径０．２μｍ)                              １８重量部
【００９７】
以上の各構成材料をヘンシェルミキサー（ＦＭ−２０：三井鉱山（株）製）によって１０分間混合した原料混合物を、図１に示すオープンロール式混練機（三井鉱山（株）製）によって、混練温度（加熱ロール４の原料供給側４ａの温度）を１２０℃として溶融混練を行ない、実施例１の溶融混練物を作製した。
【００９８】
（実施例２）
高分子粒子Ａを高分子微粒子Ｂに変更したこと以外は実施例１と同様にして、実施例２の溶融混練物を作製した。
【００９９】
（実施例３）
高分子粒子Ａを高分子微粒子Ｃに変更したこと以外は実施例１と同様にして、実施例３の溶融混練物を作製した。
【０１００】
（比較例１）
混練温度を１４０℃としたこと以外は実施例１と同様にして、比較例１の溶融混練物を作製した。
【０１０１】
（比較例２）
高分子粒子Ａを高分子微粒子Ｄに変更したこと以外は実施例１と同様にして、比較例２の溶融混練物を作製した。
【０１０２】
［造粒試験］
オープンロール式混練機により溶融混練を行なった実施例１〜３および比較例１，２の溶融混練物を図３に示すトナー粒子製造装置３１によって以下のようにして加熱攪拌工程および減圧工程を行ない、造粒の可否を試験した。なお、トナー粒子製造装置３１の反応容器４７の容積は１０００ｍＬであった。
【０１０３】
反応容器に溶融混練物を５０ｇ、分散剤としてポリウレタン系樹脂（ＢＹＫ−１１６；ビックケミー社製）３ｇを投入し、反応容器内の温度を４０℃に設定し密閉した。また、助溶剤としてエタノール２７５ｇ（３５０ｍＬ）を反応容器に供給した。攪拌手段によって反応容器の内容物を１０００ｒｐｍで攪拌しつつ、反応容器内の圧力が２５ＭＰａになるまで加圧ポンプによって加圧された二酸化炭素を供給した。このように、反応容器内において二酸化炭素の超臨界流体を生成し、その後、攪拌速度を２０００ｒｐｍに上昇させて約１時間攪拌した。その後、減圧バルブを開放して大気圧付近にまで減圧して気化させた。このとき、超臨界流体１６中に分散していた溶融混練物１７からなるトナー粒子２０が分離された。
【０１０４】
溶融混練物を構成する材料の物性値、造粒試験の結果および造粒が可能であった場合のトナーの体積平均粒径をあわせて表１に示す。なお、造粒試験の結果は、造粒が可能であった場合を○、造粒が不可能であった場合を×と評価した。
【０１０５】
【表１】
2007047691.tif 000003
【０１０６】
高分子粒子の軟化点と結着樹脂の軟化点との差が大きく、かつ高分子粒子の軟化点よりも高い温度で溶融混練を行なった溶融混練物（比較例１）は、溶融混練工程中に結着樹脂だけでなく、高分子粒子も溶融してしまったので、溶融混練物中に高分子粒子をドメイン状にうまく分散させることができなかった。このため、超臨界流体中で高分子粒子成分が凝集してしまい、造粒を行なうことができなかった。
【０１０７】
一方、高分子粒子の軟化点よりも高い温度で溶融混練を行なった溶融混練物であっても、高分子粒子の軟化点が低いもの（比較例２）は造粒が可能であった。
【０１０８】
トナー粒子に対する高分子粒子の大きさが充分に小さく、かつ結着樹脂の軟化点より高い温度であって、高分子粒子の軟化点よりも低い温度で溶融混練が行なわれた溶融混練物（実施例１〜３）は、溶融混練工程において溶融混練物中に高分子粒子を均一に分散させることができたので、造粒が可能であった。さらに、体積平均粒径が０．０５μｍ以上０．５μｍ以下である高分子粒子を用いた溶融混練物（実施例１および３）は、粗大粒子の発生がなく、小径かつ形状が球形であって、粒径分布が狭いトナー粒子を得ることができた。
【０１０９】
［耐オフセット性評価］
超臨界法によって造粒が可能であった実施例１〜３および比較例２の溶融混練物からなるトナー粒子を用いる二成分現像剤の耐オフセット性の評価を行なうために、各トナー粒子とキャリアとをそれぞれ混合して二成分現像剤を作製した。
【０１１０】
キャリアとしては、球形フェライトキャリアにシリコーン樹脂を被覆した樹脂被覆キャリア（体積平均粒径：６０μｍ）を使用した。実施例１〜３および比較例２の溶融混練物からなるトナー粒子を、二成分現像剤中のトナー濃度が５重量％となるように調整してキャリアと混合し、二成分現像剤とした。
【０１１１】
以上のようにして作製した二成分現像剤を用い、定着器の加熱ローラの温度を５℃ずつ変化させながら、記録紙にトナー像が定着されない低温オフセットと、加熱ローラにトナー像が取去られる高温オフセットとがいずれも発生しない非オフセット域を調べ、耐オフセット性について評価した。画像形成装置としては、デジタル複写機（ＡＲ−５７０：シャープ株式会社製）を改造したものを用いた。定着器としては、デジタルカラー複合機（ＡＲＣ−２６０Ｍ：シャープ株式会社製）の定着ユニットを改造したものを用いた。耐オフセット性は、非オフセット域が４０℃以上であるものを○（良好）、非オフセット域が３０℃以上４０℃未満であるものを△（実用上問題なし）、非オフセット域が３０℃未満であるものを×（不可）として評価した。評価結果を表２に示す。
【０１１２】
【表２】
2007047691.tif 000004
【０１１３】
結着樹脂の軟化点より高い温度であって、高分子粒子の軟化点よりも低い温度で溶融混練が行なわれるとともに、体積平均粒径が０．０５μｍ以上０．５μｍ以下である高分子粒子を用いた溶融混練物からなるトナー（実施例１および３）は、特に高温オフセットを防止することができ、４０℃以上の広い非オフセット域を確保することができた。
【０１１４】
一方、造粒を行なうことはできたけれども、高分子粒子の軟化点よりも高い温度で溶融混練を行なった溶融混練物からなるトナー（比較例２）は、非オフセット域が２０℃未満と狭く、実用に供することは困難であった。
【図面の簡単な説明】
【０１１５】
【図１】オープンロール式混練機１における要部の構成を概略的に示す斜視図である。
【図２】溶融混練工程で得られる溶融混練物２１の構成を簡略化して示す模式図である。
【図３】本発明のトナーの製造方法に好適に用いられるトナー粒子製造装置３１を簡略化して示す系統図である。
【符号の説明】
【０１１６】
１  オープンロール式混練機
２  ホッパ部
３  原料供給部
４  加熱ロール
５  冷却ロール
６  溶融混練物取出部
７  回収ボックス
８  加熱ロール回転方向
９  冷却ロール回転方向
１０  原料供給方向
１１  溶融混練物排出方向
２１，４７  溶融混練物
２２  結着樹脂
２３  高分子粒子
３１  トナー粒子製造装置
３２  温度計
３３  圧力計
３４  ヒータ
３５  減圧バルブ
３６  攪拌手段
３７  反応容器
３８  ガスボンベ
３９，４２  加圧ポンプ
４０  原料ガス供給バルブ
４１  タンク
４３  助溶剤供給バルブ
４４  分散物供給管
４５  トナー粒子捕集容器
４６  超臨界流体
４８  助溶剤
４９  分散剤
５０  トナー粒子
【図１】
2007047691.tif 000005
【図２】
2007047691.tif 000006
【図３】
2007047691.tif 000007